Brevet FR3070282A1 (20190301)

REVENDICATIONS1. Procédé de destruction et de valorisation d'un déchet amianté, caractérisé en ce qu'il comprend au moins les étapes suivantes : a) on détermine le ou les groupes minéralogique(s) d'amiante que contient ledit déchet, ledit groupe étant choisi parmi le chrysotile et l'amphibole, b) on effectue au moins un traitement sur ledit déchet amianté, ledit traitement étant : - un traitement acide lorsque le déchet amianté comprend uniquement du chrysotile, ledit traitement acide consistant en l'immersion du déchet amianté dans une solution d'acide fort, à une température d'au plus 100°C, de manière à obtenir une solution acide et un solide comprenant une silice mésoporeuse, - un traitement basique lorsque le déchet amianté comprend uniquement de l'amphibole, ledit traitement basique consistant en l'immersion du déchet amianté dans une solution d'une base forte dans un milieu fermé hermétiquement de manière à obtenir une solution basique contenant de la silice dissoute, - ledit traitement acide suivi dudit traitement basique lorsque le déchet amianté comprend un mélange de chrysotile et d'amphibole, de manière à obtenir après ledit traitement acide une solution acide et un mélange solide contenant une silice mésoporeuse et l'amphibole non altérée, ledit mélange solide étant séparé de la solution acide pour être soumis audit traitement basique de manière à obtenir une solution basique contenant de la silice dissoute, c) on valorise au moins un des produits obtenus à l'issue de l'étape b) de traitement.\n<CLM>\1\tProcédé de destruction et de valorisation selon la revendication 1, caractérisé en ce que le déchet amianté est un déchet cimentaire amianté. 23\n<CLM>\1\tProcédé de destruction et de valorisation selon la revendication 1 ou 2, caractérisé en ce que le traitement acide est suivi d'un traitement thermique qui consiste en un chauffage de la silice mésoporeuse à une température d'au moins 600°C.\n<CLM>\1\tProcédé de destruction et de valorisation selon la revendication 1 ou 2, caractérisé en ce que lorsqu'un traitement acide a été effectué, l'étape c) consiste à utiliser la silice mésoporeuse pour le piégeage ou la filtration de molécules et/ou en tant que précurseur de silicium pour la synthèse d'une zéolithe.\n<CLM>\1\tProcédé de destruction et de valorisation selon la revendication 4, caractérisé en ce que lorsque la solution d'acide est une solution d'acide nitrique, la silice mésoporeuse est utilisée pour synthétiser une zéolithe de type nitrate-cancrinite de formule Na8[A16Si6024](NO3)2-4H20.\n<CLM>\1\tProcédé de destruction et de valorisation selon l'une quelconque des revendications 1 à 5, caractérisé en ce que lorsqu'un traitement acide a été effectué, l'étape c) consiste à extraire ou à isoler de manière sélective des ions présents dans la solution acide obtenue à l'issue du traitement acide. 20\n<CLM>\1\tProcédé de destruction et de valorisation selon l'une quelconque des revendications 1 à 2, caractérisé en ce que lorsqu'un traitement basique a été effectué, l'étape c) consiste à utiliser la solution basique obtenue à l'issue du traitement basique pour la fabrication d'un matériau de type silicate de calcium 25 hydraté et/ou pour la synthèse d'une zéolite.\n<CLM>\1\tProcédé de destruction et de valorisation selon l'une quelconque des revendications 1 à 6, caractérisé en ce que la solution acide contient au moins un monoacide fort choisi parmi l'acide nitrique et l'acide chlorhydrique. 30\n<CLM>\1\tProcédé de destruction et de valorisation selon l'une quelconque des revendications 1 à 2 et 7, caractérisé en ce que la base forte de la solution basique est choisie parmi la soude et la potasse. 35\n<CLM>\1\tProcédé de traitement d'un déchet contenant du chrysotile, caractérisé en ce qu'il comprend au moins les étapes suivantes : a) on dispose d'un déchet contenant du chrysotile ; 5 10 15 24 b) on réalise un traitement acide sur ledit déchet de manière à obtenir une silice mésoporeuse, ledit traitement acide consistant en l'immersion du déchet de chrysotile dans une solution d'acide fort à une température d'au plus 100°C; c) on réalise un traitement thermique consistant en un chauffage de la silice mésoporeuse obtenue à l'étape b) à une température d'au moins 600°C.